(57)【要約】【課題】  転炉内の溶銑浴面に上吹きランスから酸素ガスを吹き付けて溶銑を脱炭精錬する際に、スピッティング及びスロッピングの発生を抑制してダストの発生量を低減する。【解決手段】  上吹きランス先端に複数のラバールノズル７が配置された上吹きランス１を用いて溶銑１１を脱炭精錬するに際し、上吹きランスから噴射される酸素ガス噴流によって溶銑浴面に形成される火点の凹みの体積を下記の（１）式で定義したとき、（１）式で定義される火点の凹みの体積が０．５〜３．０ｍ3になるように予定される吹錬条件に基づいて設計された上吹きランスを用い、且つ、（１）式で定義される火点の凹みの体積が０．５〜３．０ｍ3になるように酸素ガス供給量及びランス高さを調整して酸素ガスを前記上吹きランスから吹き付ける。但し、（１）式において、Ｖは火点の凹みの体積、ｎはノズル孔数、Ｌは火点深さ、Ａは火点面積である。  Ｖ＝ｎ×Ｌ×Ａ…（１）【選択図】            図１
2014221928.tif 000002
【特許請求の範囲】
【請求項１】
上吹きランス先端に傾角をθとして複数のラバールノズルが同心円上に等間隔で配置された上吹きランスを用い、該上吹きランスから転炉内の溶銑浴面に酸素ガスを吹き付けて溶銑を脱炭精錬する転炉吹錬方法において、上吹きランスから斜め下向きに噴射される酸素ガス噴流によって溶銑浴面に形成される火点の凹みの体積を下記の（１）式で定義したとき、（１）式で定義される火点の凹みの体積が０．５〜３．０ｍ3になるように予定される吹錬条件に基づいて設計された上吹きランスを用い、且つ、（１）式で定義される火点の凹みの体積が０．５〜３．０ｍ3になるように酸素ガス供給量及びランス高さを調整して酸素ガスを前記上吹きランスから吹き付けることを特徴とする転炉吹錬方法。
【数１】
2014221928.tif 000010
但し、（１）式において、Ｖは火点の凹みの体積（ｍ3）、ｎはラバールノズルの孔数（−）、Ｌはラバールノズル１孔あたりの火点深さ（ｍ）、Ａはラバールノズル１孔あたりの火点面積（ｍ2）であり、ラバールノズル１孔あたりの火点深さＬは、下記の（２）式によって定義され、ラバールノズル１孔あたりの火点面積Ａは、下記の（３）式〜（６）式によって定義される。
【数２】
2014221928.tif 000011
但し、（２）式〜（６）式において、ＦO2は上吹きランスからの酸素ガス供給量（Ｎｍ3／ｈｒ）、ｎはラバールノズルの孔数（−）、ｄｔはラバールノズルのスロート径（ｍｍ）、Ｈは上吹きランスのランス高さ（ｍ）、πは円周率、Ｄは火点の直径（ｍ）、γは火点の干渉率（−）、φは酸素ガス噴流の自由広がり角度（deg）、ｄｅはラバールノズルの出口径（ｍ）、Ｐは隣り合う火点の中心間距離（ｍ）、θはラバールノズルの傾角（deg）である。
【請求項２】
前記ラバールノズルは５個以上配置され、且つ、前記傾角θは１４°以下であることを特徴とする、請求項１に記載の転炉吹錬方法。
【請求項３】
前記ラバールノズルのスロート径ｄｔが５０ｍｍ以上であることを特徴とする、請求項１または請求項２に記載の転炉吹錬方法。
【発明の詳細な説明】
【技術分野】
【０００１】
本発明は、上吹きランスから溶銑浴面に酸素ガスを吹き付けて溶銑を脱炭精錬する転炉吹錬方法に関し、詳しくは吹錬中のダスト発生量を低減することのできる転炉吹錬方法に関する。
【背景技術】
【０００２】
溶銑を脱炭精錬して溶銑から溶鋼を溶製する転炉では、上吹きランスから高速噴流の酸素ガス（工業用純酸素）を溶銑表面に吹き付けて脱炭精錬している。酸素ガスが吹き付けられた溶銑浴面には、衝突する酸素ガスの圧力によって凹み部（「火点」或いは「キャビティー」と呼ぶ）が形成される。この火点では、高速噴流の酸素ガスが衝突することから、溶銑表面から溶銑及び溶融スラグの液滴が飛散する現象が発生し、飛散した溶銑及びスラグの一部は、転炉炉口や炉内側壁に地金として付着する。この溶銑表面から溶銑及び溶融スラグの液滴が飛散する現象を「スピッティング」と呼んでいる。スピッティングによって飛散した溶銑及び溶融スラグの一部は排ガスとともに炉外に流出し、ダストとして回収される。
【０００３】
スピッティングが激しくなると、ダストの発生量が増加して鉄歩留りが悪化したり、転炉炉口での付着地金が増大して溶銑や冷鉄源の炉内への装入を阻害したりするなど操業に悪影響を及ぼすので、スピッティングを抑制する手段が多数提案されている。
【０００４】
例えば、上吹きランスの先端に配置される複数のノズルによって形成される火点の重なりを少なくする方法が提案されている（特許文献１を参照）。また、火点の重なりをより効果的に少なくさせるために、傾角（ランスの長手方向とノズルの噴射方向とでなす角度）の異なる２種類のノズルを交互に配置した上吹きランスを使用する方法も提案されている（特許文献２を参照）。
【０００５】
また、ノズルを多孔化することによって酸素ガス噴流のエネルギーを低下させ、溶銑浴面でのスプラッシュの発生を制御する方法が提案されている（特許文献３、４）。また更に、脱炭精錬の初期から中期の脱炭反応最盛期には、上吹きランスのラバールノズルから噴射される酸素ガス噴流を過膨張または不足膨張させることで酸素ガス噴流のエネルギーを低下させ、これによってスピッティングを抑制し、吹錬中期から末期の脱炭反応が低下する時期には、酸素ガス供給量を減少させ、且つこの酸素ガス噴流を最適膨張させて脱炭反応を促進させる方法も提案されている（特許文献５〜８を参照）。
【先行技術文献】
【特許文献】
【０００６】
【特許文献１】特開昭６０−１６５３１３号公報
【特許文献２】特開２００９−５２０９０号公報
【特許文献３】特開平１０−１０２１２２号公報
【特許文献４】特開平９−２５６０２２号公報
【特許文献５】特開平９−２０９０２１号公報
【特許文献６】特開２００２−２１２６２３号公報
【特許文献７】特開２００２−２１２６２４号公報
【特許文献８】特開２００３−１０５４２５号公報
【発明の概要】
【発明が解決しようとする課題】
【０００７】
しかしながら、上記従来技術には以下の問題点がある。
【０００８】
即ち、特許文献１に提案される火点の重なりを小さくする方法では、傾角を広げる必要があることから火点面積が大きくなり、スラグ中にＣＯガスが溜まることによってスラグが転炉から噴出してしまう現象（「スロッピング」と呼ぶ）が発生したり、鉄浴の裸面が広くなってヒュームダストが増加したりするという問題点がある。
【０００９】
また、特許文献２に提案される方法では、ノズルの傾角が異なるために、それぞれの酸素ガス噴流の線速度に差が生じ、線速度の遅いノズル孔内にスプラッシュによって飛散した粒鉄が入り込み、ノズル孔詰りやランス焼損を招くといった問題点がある。
【００１０】
また、特許文献３、４に提案される方法では、多孔化することによって火点面積が増大し、これによってヒュームダストが増加するという問題点がある。
【００１１】
また、特許文献５〜８に提案される噴流の膨張状態を不適正化する技術は、特に、高炭素域での酸素ガス供給量の多い時点で、適正膨張の範囲から外れてしまうので、最適な送酸パターンを決定することができないという問題点がある。
【００１２】
本発明は上記事情に鑑みてなされたもので、その目的とするところは、転炉内の溶銑浴面に上吹きランスから酸素ガスを吹き付けて溶銑を脱炭精錬するにあたり、スピッティング及びスロッピングの発生を抑制することができ、その結果、ダストの発生量を大幅に低減することのできる転炉吹錬方法を提供することである。
【課題を解決するための手段】
【００１３】
上記課題を解決するための本発明の要旨は以下のとおりである。
［１］上吹きランス先端に傾角をθとして複数のラバールノズルが同心円上に等間隔で配置された上吹きランスを用い、該上吹きランスから転炉内の溶銑浴面に酸素ガスを吹き付けて溶銑を脱炭精錬する転炉吹錬方法において、上吹きランスから斜め下向きに噴射される酸素ガス噴流によって溶銑浴面に形成される火点の凹みの体積を下記の（１）式で定義したとき、（１）式で定義される火点の凹みの体積が０．５〜３．０ｍ3になるように予定される吹錬条件に基づいて設計された上吹きランスを用い、且つ、（１）式で定義される火点の凹みの体積が０．５〜３．０ｍ3になるように酸素ガス供給量及びランス高さを調整して酸素ガスを前記上吹きランスから吹き付けることを特徴とする転炉吹錬方法。
【００１４】
【数１】
2014221928.tif 000003
【００１５】
但し、（１）式において、Ｖは火点の凹みの体積（ｍ3）、ｎはラバールノズルの孔数（−）、Ｌはラバールノズル１孔あたりの火点深さ（ｍ）、Ａはラバールノズル１孔あたりの火点面積（ｍ2）であり、ラバールノズル１孔あたりの火点深さＬは、下記の（２）式によって定義され、ラバールノズル１孔あたりの火点面積Ａは、下記の（３）式〜（６）式によって定義される。
【００１６】
【数２】
2014221928.tif 000004
【００１７】
但し、（２）式〜（６）式において、ＦO2は上吹きランスからの酸素ガス供給量（Ｎｍ3／ｈｒ）、ｎはラバールノズルの孔数（−）、ｄｔはラバールノズルのスロート径（ｍｍ）、Ｈは上吹きランスのランス高さ（ｍ）、πは円周率、Ｄは火点の直径（ｍ）、γは火点の干渉率（−）、φは酸素ガス噴流の自由広がり角度（deg）、ｄｅはラバールノズルの出口径（ｍ）、Ｐは隣り合う火点の中心間距離（ｍ）、θはラバールノズルの傾角（deg）である。
［２］前記ラバールノズルは５個以上配置され、且つ、前記傾角θは１４°以下であることを特徴とする、上記［１］に記載の転炉吹錬方法。
［３］前記ラバールノズルのスロート径ｄｔが５０ｍｍ以上であることを特徴とする、上記［１］または上記［２］に記載の転炉吹錬方法。
【発明の効果】
【００１８】
本発明によれば、上吹きランスからの酸素ガス噴流によって溶銑浴面に形成される火点の凹みの体積を０．５〜３．０ｍ3の範囲に制御するので、スピッティングの発生とスロッピングの発生とを同時に抑制することが実現され、酸素ガス供給量を増加した場合であっても、スピッティングによるスプラッシュに起因するダスト及び火点面積の増大に伴うヒュームダストの発生量を削減することができ、鉄歩留りの向上や転炉炉口の付着地金の除去作業の低減化などによって、転炉の生産性を従来に比較して格段に向上させることが達成される。
【図面の簡単な説明】
【００１９】
【図１】上吹きランスから転炉内の溶銑浴面に向けて酸素ガスを噴射し、溶銑に脱炭精錬を施している状態を示す概略図である。
【図２】火点の凹みの体積とダスト発生速度との関係の調査結果を示す図である。
【発明を実施するための形態】
【００２０】
以下、添付図面を参照して本発明を具体的に説明する。図１は、ランス高さをＨとして、上吹きランス１から転炉内の溶銑浴面に向けて酸素ガスを噴射し、溶銑１１に脱炭精錬を施している状態を示す概略図である。ここで、ランス高さＨとは、上吹きランス１の下端から、転炉内の静止した状態の溶銑１１の平均浴面位置までの距離である。
【００２１】
図１に示すように、上吹きランス１は、円筒状のランス本体２と、このランス本体２の下端に溶接によって接続されたランスチップ３とで構成されており、ランス本体２は、外管４、中管５、内管６からなる同心円形状の３種の鋼管、つまり三重管で構成され、銅製のランスチップ３には、鉛直斜め下向き方向を向いた複数個のラバールノズル７が設置されている。ラバールノズル７は、上吹きランス１の長手方向（軸心方向）とラバールノズル７の噴射方向とでなす角度をθとし（角度θを「傾角」という）、ランスチップ３の底面中心位置を中心として同心円上に等間隔で複数個配置されている。
【００２２】
外管４と中管５との間隙、及び、中管５と内管６との間隙は、上吹きランス１を冷却するための冷却水の流路となっており、上吹きランス１の上部に設けられた給水継手（図示せず）から供給された冷却水は中管５と内管６との間隙を通ってランスチップ３の部位まで至り、ランスチップ３の部位で反転して外管４と中管５との間隙を通って上吹きランス１の上部に設けられた排水継手（図示せず）から排出される。給排水の経路を逆としても構わない。また、内管６の内部はラバールノズル７への酸素ガスの供給流路となっており、上吹きランス１の上部から内管６の内部に供給された酸素ガスは、内管６を通り、ラバールノズル７から転炉（図示せず）内に噴出されるように構成されている。
【００２３】
ラバールノズル７は、その断面が縮小する部分と拡大する部分の２つの円錐体で構成され、縮小部分は絞り部８、拡大部分はスカート部１０、絞り部８からスカート部１０に遷移する部位である、最も狭くなった部位はスロート９と呼ばれており、内管６の内部を通ってきた酸素ガスは、絞り部８、スロート９、スカート部１０を順に通って、超音速または亜音速のジェットとして転炉内に供給される。スロート９の内径をスロート径ｄｔと呼び、スカート部１０の先端出口内径を出口径ｄｅと呼んでいる。スカート部１０の広がり角度は通常１０°以下である。尚、図１に示すラバールノズル７では絞り部８及びスカート部１０が円錐体であるが、ラバールノズル７としては絞り部８及びスカート部１０は円錐体である必要はなく、内径が曲線的に変化する曲面で構成してもよく、また、絞り部８はスロート９と同一の内径であるストレート状の円筒形としても構わない。
【００２４】
各々のラバールノズル７から斜め下向き方向に噴射された酸素ガス噴流（「酸素ジェット」とも呼ぶ）は、自由広がり角度をφとする角度で広がり、転炉（図示せず）に収容された溶銑１１に衝突して溶銑浴面に火点１２が形成される。火点１２は、酸素ガス噴流の衝突エネルギーにより、周囲の溶銑１１の浴面よりも凹んだ形状となる。自由広がり角度φは、スカート部１０の広がり角度と同等である。
【００２５】
尚、火点１２は、傾角θを大きくする或いはラバールノズル７の設置数を制限するなどして、隣り合うラバールノズル７からの酸素ガス噴流が溶銑浴面に到達するまでに重ならないようにすれば、ほぼ円形の形状となるが、酸素ガス噴流が溶銑浴面に到達するまでに重なり合った場合には、隣り合う円が重なり合った形状の火点となる。本発明では、この火点１２の重なりの程度を干渉率と定義する。干渉率は０〜１．０の範囲であり、酸素ガス噴流が重ならない場合が干渉率＝０であり、全て干渉して１つの円形の火点となる場合が干渉率＝１．０である。この干渉率は、ランス高さＨ、傾角θ、自由広がり角度φ、出口径ｄｅ、ラバールノズル７の設置数に基づいて酸素ガス噴流の軌跡を幾何学的に計算で求め、求めた酸素ガス噴流の軌跡の重なりから求めることができる。
【００２６】
火点１２において、溶銑中の炭素と酸素ガスとの反応（Ｃ＋Ｏ→ＣＯ）が起こり、脱炭反応が進行する。溶銑中に存在する燐も酸化され、脱燐反応（５Ｐ＋２Ｏ→Ｐ2Ｏ5）も進行する。これらは発熱反応であり、従って、火点１２の温度は１８００℃以上の高温となる。
【００２７】
本発明者らは、このようにして行う溶銑の脱炭精錬において、ダスト発生量を低減することを検討した。この検討において、ダスト発生の主原因であるスピッティングは、酸素ガス噴流の溶銑浴面での運動エネルギーによって生じることから、同様に、酸素ガス噴流の溶銑浴面での運動エネルギーによって生じる火点１２の凹みの体積は、ダスト発生量に何らかの影響を及ぼしているとの考えに至った。
【００２８】
そこで、種々の上吹きランスを試作し、操業条件を変更して、火点１２の凹みの体積とダスト発生速度との関係を調査する試験を行った。調査結果を図２に示す。図２に示すように、火点１２の凹みの体積が小さいほど、ダスト発生が少なくなることが分った。火点１２の凹みの体積が３．０ｍ3を超えると、ダストの発生は増加し、従来と大差ないことも分った。また、火点１２の凹みの体積が０．５ｍ3未満の場合には、酸素ガス噴流の流速が小さくなり過ぎて、ラバールノズル７の内部にスプラッシュで飛散した粒鉄が入り込み、ラバールノズル７の詰りや上吹きランス１の焼損を招くことが起こる虞があることも分った。これらの結果から、ダスト発生量を少なくするためには、火点１２の凹みの体積を０．５〜３．０ｍ3の範囲内に限定する必要のあることを確認した。
【００２９】
尚、図２におけるダスト発生速度は、転炉で発生する排ガスを回収するための排ガス回収設備の集塵機で回収されたダストを、溶鋼トンあたり及び単位吹錬時間あたりで求めたものであり、このダストには、スピッティングによるスプラッシュによって発生したダストと、火点１２の面積拡大によって発生するヒュームダストとが含まれている。ヒュームダストが減少するということは火点１２の面積が大きくならないことを意味しており、従って、本発明を適用することで、スピッティングの抑制とスロッピングの抑制の双方を抑制できることが分った。
【００３０】
従来、ラバールノズル７の傾角θが小さいと、酸素ガス噴流が溶銑浴面に強く衝突する状態、所謂ハードブローの状態となり、ダスト発生が多いと考えられており、従って、ダスト発生量低減のためには傾角θを大きくすることが行われていたが、本発明により、傾角θを小さくしても、火点１２の凹みの体積を適正に管理すれば、ダスト発生は抑止できることが明らかになった。
【００３１】
本発明を適用するにあたり、火点１２の凹みの体積は、以下に記すように幾何学的な手法に基づく計算によって求める。
【００３２】
各ラバールノズル７によって形成される火点１２の凹みの体積は、各ラバールノズル１孔あたりの火点１２の面積と各ラバールノズル１孔あたりの火点１２の凹み深さＬとの積で求められ、従って、全ての火点１２の凹みの体積は、下記の（１）式で示すように、ラバールノズル７の孔数（＝設置数）と、各ラバールノズル１孔あたりの凹みの体積との積で求められる。
【００３３】
【数３】
2014221928.tif 000005
【００３４】
但し、（１）式において、Ｖは全ての火点の凹みの体積（ｍ3）、ｎはラバールノズルの孔数（−）、Ｌはラバールノズル１孔あたりの火点深さ（ｍ）、Ａはラバールノズル１孔あたりの火点面積（ｍ2）である。
【００３５】
ここで、ラバールノズル１孔あたりの火点深さＬは、下記の（２）式に示すように、酸素ガス供給量、ラバールノズル７の孔数、ラバールノズル７のスロート径ｄｔ、及びランス高さＨによって決定される。
【００３６】
【数４】
2014221928.tif 000006
【００３７】
但し、（２）式において、ＦO2は上吹きランスからの酸素ガス供給量（Ｎｍ3／ｈｒ）、ｎはラバールノズルの孔数（−）、ｄｔはラバールノズルのスロート径（ｍｍ）、Ｈは上吹きランスのランス高さ（ｍ）である。
【００３８】
また、ラバールノズル１孔あたりの火点面積Ａは、下記の（３）式に示すように、火点１２の直径と火点１２の干渉率との積で求められる。火点１２の直径は下記の（４）式で定義され、干渉率は下記の（５）式で定義される。尚、（５）式におけるＰ（隣り合う火点１２の中心間距離）は下記の（６）式で定義される。
【００３９】
【数５】
2014221928.tif 000007
【００４０】
但し、（３）式〜（６）式において、πは円周率、Ｄは火点の直径（ｍ）、γは火点の干渉率（−）、Ｈは上吹きランスのランス高さ（ｍ）、θはラバールノズルの傾角（deg）、φは酸素ガス噴流の自由広がり角度（deg）、ｄｅはラバールノズルの出口径（ｍ）、Ｐは隣り合う火点の中心間距離（ｍ）、ｎはラバールノズルの孔数（−）である。
【００４１】
本発明は上記検討結果に基づきなされたものであり、本発明に係る転炉吹錬方法は、複数のラバールノズル７が同心円上に等間隔で配置された上吹きランス１を用い、該上吹きランス１から転炉内の溶銑浴面に酸素ガスを吹き付けて溶銑１１を脱炭精錬する転炉吹錬方法において、上記の（１）式で定義される火点１２の凹みの体積が０．５〜３．０ｍ3になるように予定される吹錬条件（酸素ガス供給量ＦO2、ランス高さＨ）に基づいて、上吹きランス１に設置するラバールノズル７の孔数ｎ、スロート径ｄｔ、出口径ｄｅ、傾角θ、自由広がり角度φを定め、このようにして設計されたラバールノズル７を有する上吹きランス１を用い、且つ、（１）式で定義される火点１２の凹みの体積が０．５〜３．０ｍ3になるように酸素ガス供給量及びランス高さＨを調整し、酸素ガスを上吹きランス１から吹き付ける。
【００４２】
この場合、上記の試験から、代表的な操業条件におけるラバールノズル７の形状として、ラバールノズル７の孔数ｎは５以上とし、傾角θは１４°以下、スロート径ｄｔは５０ｍｍ以上であることが好ましいことが分った。これは、孔数ｎが４以下ではハードブローとなってダストの発生が増加する傾向であり、傾角θが大きくなるほど火点面積が増大してスロッピングが発生しやすくなり、スロート径ｄｔが大きくなるほど浴面動圧が小さくなり、ソフトブローとなってダスト発生が減少する傾向となったことによる。
【００４３】
以上説明したように、本発明によれば、上吹きランス１からの酸素ガス噴流によって溶銑浴面に形成される全ての火点１２の凹みの体積Ｖを０．５〜３．０ｍ3に制御するので、スピッティングの発生とスロッピングの発生とを同時に抑制することが実現され、酸素ガス供給量を増加した場合であっても吹錬中のダストの発生量を削減することが実現される。
【実施例】
【００４４】
炉容量が２４０トンの上底吹き転炉を用い、上吹きランスから酸素ガスを供給し、底吹き羽口からＡｒガスまたは窒素ガスを攪拌用ガスとして吹き込んで溶銑を脱炭精錬する際に、表１に示すランスＡ、Ｂ、Ｃの３種類の上吹きランスを使用する試験を行って、ダスト発生量を比較した。
【００４５】
【表１】
2014221928.tif 000008
【００４６】
代表的な操業条件である、酸素ガス供給量が６５０Ｎｍ3／ｍｉｎ、ランス高さが２．１ｍのときの火点の凹み体積は、ランスＡでは１．７７ｍ3、ランスＢでは２．５３ｍ3、ランスＣでは３．３４ｍ3であった。
【００４７】
この３種類の上吹きランスを使用したときのダストの発生量を表２に示す。表２では、ランスＡ及びランスＢを使用した試験を本発明例、ランスＣを使用した試験を比較例と表示している。
【００４８】
【表２】
2014221928.tif 000009
【００４９】
表２に示すように、ランスＡ及びランスＢを使用した本発明例では、酸素ガス噴流によって形成される火点の凹み深さ及び火点面積が低減することで、火点の凹み体積が減少し、ダストの発生量を１０ｋｇ／ｔ以上低減させることが確認できた。
【００５０】
一方、孔数は同じだがスロート径ｄｔを４５ｍｍ、傾角θを２０°としたランスＣでは、火点の凹み体積が３．０m3を超え、ダスト発生量は２３．７０ｋｇ／ｔと従来並みであった。
【符号の説明】
【００５１】
１  上吹きランス
２  ランス本体
３  ランスチップ
４  外管
５  中管
６  内管
７  ラバールノズル
８  絞り部
９  スロート
１０  スカート部
１１  溶銑
１２  火点
Ｈ  ランス高さ
θ  傾角
φ  酸素ガス噴流の自由広がり角度
【図１】
2014221928.tif 000012
【図２】
2014221928.tif 000013